АРМИРОВАННЫЕ ВОЛОКНАМИ, ЗАПОЛНЕННЫЕ НАНОЧАСТИЦАМИ ТЕРМОУСАЖИВАЕМЫЕ ПОЛИМЕРНО-КОМПОЗИТНЫЕ ПРОВОДА И КАБЕЛИ, И СПОСОБЫ

1. Способ, состоящий из:
вкрапления множества, в значительной степени непрерывных волокон в полимерно-композитную матрицу, состояющую из жидкого полимерного исходного материала и множества частиц, в значительной степени равномерно распределенных по жидкому полимерному исходному материалу, при этом множество частиц имеет срединный диаметр в один микрометр или менее;
протягивания волокон, пропитанных полимерно-композитной матрицей, через экструзионную головку;
отверждения жидкого полимерного исходного материала для образования отвержденного полимера, и, как минимум, частичной отвержденной полимерно-композитной матрицы в экструзионной головке, образуя этим, в значительной степени непрерывное волокно термоусаживаемого полимерно-композитного провода, и, факультативно, окружения в значительной степени непрерывного волокна термоусаживаемого полимерно-композитного провода коррозионностойкой оболочкой.
2. Способ по п.1, где множество частиц состоит из химически активных, поверхностно-модифицированных наночастиц, дополнительно состоящих из ядра наночастицы и из химически активного поверхностно-модифицирующего вещества, связанного с ядром наночастицы, и
где этап отверждения жидкого полимерного исходного материала включает химическое взаимодействие жидкого полимерного исходного материала с химически активным поверхностно-модифицирующим веществом.
3. Способ по п.1, при котором множество частиц имеет срединный диаметр, не превышающий 250 нм.
4. Способ по п.1, при котором множество в значительной степени непрерывных волокон содержит множество поверхностей волокон, и при котором множество частиц в значительной степени не соприкасается с множеством поверхностей волокон в отвержденном полимере.
5. Способ по п.1, при котором коррозионностойкая оболочка содержит не менее одного радиационно отвержденного полимера, термоусаживаемого полимера, термопластичного полимера, имеющего температуру стеклования не менее 145°С, фторполимера, ленты или их комбинаций.
6. Способ по п.1, при котором отвержденный полимер показывает температуру стеклования не менее 150°С.
7. Способ по п.1, при котором как минимум частично отвержденная полимерно-композитная матрица в головке экструдера содержит сшиватель жидкого полимерного исходного материала.
8. Способ по п.1, дополнительно включающий вытягивание непрерывных волокон, пропитанных с матрицей, через преформер и отжимание волокон.
9. Способ по п.1, дополнительно включающий в себя последующее отверждение жидкого полимерного исходного материала после, как минимум, частичного отверждения полимерно-композитной матрицы в головке экструдера для образования волокна полимерно-композитного провода.
10. Термоусаживаемый полимерно-композитный провод, изготовленный в соответствии со способом по п.1.
11. Термоусаживаемый полимерно-композитный провод, содержащий:
множество, в значительной степени непрерывных волокон, встроенных в отвержденную полимерно-композитную матрицу, и образующих, в значительной степени непрерывное волокно, при этом, отвержденная полимерно-композитная матрица дополнительно содержит термоусаживаемый полимер, образованный путем отверждения жидкого полимерного исходного материала из жидкого состояния, и множество частиц, в значительной степени равномерно распределенных по жидкому полимерному исходному материалу, при котором, дополнительно, множество частиц имеет серединный диаметр в один микрометр или менее, и, факультативно, коррозионно-стойкую оболочку, окружающую, в значительной степени непрерывное волокно.
12. Термоусаживаемый полимерно-композитный провод по п.11, в котором множество частиц состоит из поверхностно-модифицированных частиц, дополнительно имеющих ядро наночастицы и поверхностно-модифицирующе вещество, связанное с ядром наночастицы, и вступившее в химическую реакцию с жидким полимерным исходным материалом.
13. Термоусаживаемый полимерно-композитный провод по п.11, в котором множество частиц имеет срединный диаметр, не превышающий 250 нм.
14. Термоусаживаемый полимерно-композитный провод по п.11, в котором множество композитных волокон содержит, как минимум, одно волокно, выбранное из группы, состоящей из арамидных волокон, стекловолокна, керамических волокон, металлических волокон, полимерных волокон, углеродных волокон или их комбинаций.
15. Термоусаживаемый полимерно-композитный провод по п.11, в котором множество в значительной степени непрерывных волокон содержит множество поверхностей волокон, и при котором множество частиц в значительной степени не соприкасается с множеством поверхностей волокон.
16. Термоусаживаемый полимерно-композитный провод по п.11, в котором отвержденная полимерно-композитная матрица состоит из сшитого полимера.
17. Термоусаживаемый полимерно-композитный провод по п.11, в котором термоусаживаемый полимер, образованный путем отверждения жидкого полимерного исходного материала из жидкого состояния, показывает температуру стеклования в, как минимум, 150°С.
18. Термоусаживаемый полимерно-композитный провод по п.11, в котором термоусаживаемый полимер, образованный путем отверждения исходного вещества полимера из жидкого состояния, состоит из не менее одной эпоксидной смолы, смолы сложных виниловых эфиров, полиимидной смолы, полиэфирной смолы, смолы циановокислого эфира, фенолальдегидной смолы, бис-малеимидной смолы или их комбинаций.
19. Термоусаживаемый полимерно-композитный провод по п.11, в котором термоусаживаемый полимер, образованный путем отверждения жидкого полимерного исходного материала из жидкого состояния, состоит из отвержденной ангидридом эпоксидной смолы.
20. Термоусаживаемый полимерно-композитный провод по п.18, в котором термоусаживаемый полимер, образованный путем отверждения жидкого полимерного исходного материала из жидкого состояния, состоит из полиэфирной смолы, образованной путем отверждения ненасыщенной полиэфирной смолы.
21. Термоусаживаемый полимерно-композитный провод по п.11, в котором коррозионностойкая оболочка содержит не менее одного радиационно отвержденного полимера, термоусаживаемого полимера, термопластичного полимера, имеющего температуру стеклования не менее 145°С, фторполимера, ленты или их комбинаций.
22. Термоусаживаемый полимерно-композитный провод по п.11, в котором множество частиц содержит, как минимум, одно поверхностно-модифицирующее вещество, связанное с поверхностью частиц.
23. Термоусаживаемый полимерно-композитный провод по п.11, в котором множество частиц состоит из частиц двуокиси кремния, частиц кальцита или их комбинаций.
24. Многожильный кабель, содержащий не менее одного термоусаживаемого полимерно-композитного провода по п.10, при этом многожильный кабель состоит из:
сердцевинной жилы, определяющей центральную продольную ось, первого множества проводов, скрученных вокруг сердцевинной жилы, и второго множества проводов, скрученных вокруг первого множества проводов.
25. Способ изготовления термоусаживаемого полимерно-композитного кабеля по п.24, включающий в себя:
скручивание первого множества проводов вокруг сердцевинной жилы, определяющей центральную продольную ось, и скручивание второго множества проводов вокруг первого множества проводов, опционального нагрева скрученных первого и второго множества проводов до температуры, достаточной для фиксации спирально скрученных полимерно-композитных проводов в спирально скрученной конфигурации при охлаждении до температуры в 25°С, и опционального окружения не менее одного из, сердцевинной жилы, первого множества проводов или второго множества проводов коррозионностойкой оболочкой, когда не менее один предмет из, сердцевинной жилы, первого множества проводов или второго множества проводов, содержит не менее одного термоусаживаемого полимерно-композитного провода, дополнительно включающего в себя: множество в значительной степени непрерывных волокон, внедренных в отвержденную полимерно-композитную матрицу, и образующих в значительной степени непрерывное волокно, отвержденную полимерно-композитную матрицу, далее включающую в себя полимер, образованный путем отверждения полимерного исходного материала из жидкого состояния, и множество частиц, имеющих срединный диаметр в один микрометр или меньше, множество частиц, в значительной степени равномерно распределенных по отвержденной полимерно-композитной матрице, и, факультативно, коррозионностойкую оболочку, окружающая в значительной степени непрерывное волокно.